Brevet FR2472037A1 — publié le 19810626

L'invention a pour objet une électrode poreuse percolante fibreuse modifiée en carbone ou graphite. Elle se rapporte encore à l'application d'une telle électrode à la réalisation de réactions électrochimiques et en particulier à l'électrodéposition de métaux contenus sous la forme d'ions dans divers liquides industriels. Elle concerne enfin les réacteurs électrochimiques à électrodes poreuses percolantes pour lesquels les électrodes poreuses percolantes sont du type de ladite électrode poreuse percolante fibreuse modifiée. Le traitement des effluents industriels aqueux renfermant de faibles concentrations de métaux, notamment de métaux lourds, sous la forme d'ions en vue de récupérer lesdits métaux avant le rejet de ces effluents dans le milieu naturel, est devenu une nécessité d'une part du fait du danger que représentent certains ions métalliques pour la faune et la flore et d'autre part par suite du coût toujours croissant de ces métaux. On a proposé de nombreuses méthodes de traitement d'effluents industriels aqueux pour en récupérer les métaux lourds qu'ils peuvent contenir en faibles concentrations sous la forme d'ions, et parmi elles des méthodes électro- lytiques utilisant des électrodes à grande surface spécifique appelées électrodes poreuses percolantes. De telles électrodes se présentent sous la forme d'une matrice poreuse en un matériau conducteur ou en un mélange d'un matériau conducteur et d'un matériau non conducteur. Lors de la mise en oeuvre du traitement électrolytique de l'effluent renfermant les ions métalliques que l'on veut éliminer, l'électrode poreuse percolante est opposée à une contre-électrode et l'effluent à traiter, qui joue le rôle d'électrolyte,est amené à percoler à travers l'électrode poreuse percolante. La réaction électro- chimique, en l'occurrence la réduction des ions métalliques en métal, due à la différence de potentiel entre la matrice de l'électrode poreuse et la solution qui est en relation avec la différence de potentiel établie entre l'électrode poreuse percolante et la contre-électrode, a lieu au sein même de ladite électrode poreuse percolante. Parmi les différents types d'électrodes poreuses percolantes décrites dans la littérature, on trouve des électrodes poreuses percolantes à structure fibreuse en carbone ou graphite qui réunissent les divers avantages des électrodes poreuses percolantes et en outre sont d'un coût notablement moins élevé que les électrodes poreuses perco- lantes à structure non fibreuse, Les électrodes poreuses percolantes fibreuses connues en carbone ou graphite sont par exemple constituées de fibres de carbone agencées de manière spécifique (brevet américain N04. 046.663) ou encore peuvent consister en un tissu de graphite (D. YANIV et M. ARIEL: "Electrodeposition and Stripping at Graphite Cloths Electrodes", Journal of Electroanalytical Chemistry, 79 (1977), pages 159 à 167),. Les inconvénients des électrodes poreuses percolantes fibreuses en carbone ou graphite résident dans le fait qu'elles donnent des résultats n'ayant pas une reproductibilité satis- faisante et des rendements généralement faibles. L'invention propose une électrode poreuse percolante fibreuse modifiée en carbone ou graphite qui permet de pallier les inconvénients précités et reste d'un coût comparable à celui de l'électrode poreuse percolante correspondante non modifiée. L'électrode poreuse percolante fibreuse suivant l'invention est du type comportant une matrice poreuse fibreuse en carbone ou graphite et elle se caractérise en ce que ladite matrice est une matrice modifiée qui présente à l'état mouillé une densité apparente par rapport à l'eau ayant une valeur comprise entre 1,6 et 3 fois la valeur de la densité apparente par rapport à l'eau de la matrice poreuse fibreuse non modifiée correspondante à l'état mouillé. De préférence, la matrice poreuse fibreuse modifiée en carbone ou graphite de l'électrode poreuse percolante fibreuse possède à l'état mouillé une densité apparente par rapport à l'eau avant une valeur allant de 1,8 à 2,7 fois la valeur de la densité apparente par rapport à l'eau de la matrice poreuse fibreuse non modifiée correspondante à l'état mouillé. Dans cette description et les revendications asso- ciées, on entend par "densité apparentepar rapport à-l'eau de la matrice poreuse fibreuse à l'état mouillé" le rapport de la masse d'un certain volume de la matrice poreuse fibreuse, après immersion dans l'eau pendant une durée a comprise entre 1 et 2 minutes, à la masse du même volume d'eau. Cette densité apparente S est obtenue à partir d'une méthode par pesée par la relation M3 -M D M2 d dans laquelle: - M1 représente la masse en grammes d'un récipient de volume V rempli d'eau, - M2 est la masse en grammes d'un certain volume &r de la matrice poreuse fibreuse sèche, - M3 est la masse en grammes du récipient de volume contenant le volume *r de matrice et de l'eau pour occuper entièrement le volume V, ét - D et d représentent respectivement la densité de l'eau et la densité de la matrice poreuse fibreuse sèche. Si l'on désigne par&SM et go les densités appa- rentes par rapport à l'eau de la matrice poreuse fibreuse modifiée mouillée et de la matrice poreuse fibreuse non modifiée mouillée déterminées comme indiqué plus haut, le rapport & M:& O possède,suivant l'invention,une valeur comprise entre 1,6 et 3 et de préférence allant de 1,8 à 2,7. La matrice poreuse fibreuse modifiée en carbone ou graphite de l'électrode poreuse percolante suivant l'inven- tion peut être par exemple une matrice poreuse fibreuse en carbone ou graphite qui a été soumise à un vide plus ou oeins poussé pour lui conférer les caractéristiques conduisant à la valeur appropriée de la densité apparente c5 Toutefois suivant une forme préférée de l'invention la matrice poreuse fibreuse modifiée ayant une valeur de densité apparente 6 se situant dans les limites précitées consiste en une matrice poreuse fibreuse en carbone ou graphite imprégnée d'un agent tensio-actif. Par l'expression "un agent tensio-actif" on.ientend 247203'. aussi bien un agent tensio-actif unique qu'un mélange d'agents tensioactifs. La technique d'imprégnation de la matrice fibreuse par l'agent tensio-actif n'est pas critique. On peut par exemple réaliser cette imprégnation par immersion de la matrice poreuse fibreuse dans une solution aqueuse renfer- mant l'agent tensio-actif en concentration appropriée ou encore pulvériser ladite solution sur la matrice fibreuse, puis on élimine l'excès éventuel d'agent tensio-actif par un lavage rapide de la matrice imprégnée, et l'on sèche, si besoin est, la matrice imprégnée obtenues La concentration en agent tensio-actif de la solution aqueuse d'agent tensio- actif utilisée pour imprégner la matrice fibreuse poreuse se situe généralement entre 0,01 % et 1 % du poids de ladite solution. Des solutions aqueuses de l'agent tensio-actif renfermant plus de 1 % en poids d'agent tensio-actif n'appor- tent pas d'améliorations supplémentaires et en outre la quantité d'agent tensio-actif déposée à partir de telles solutions au sein de la matrice poreuse fibreuse provoque un moussage gênant lorsque l'électrode poreuse percolante modifiée est mise en contact avec l'effluent à traiter électrochimiquement. Les agents tensio-actifs utilisables pour consti- tuer l'agent d'imprégnation de la matrice fibreuse de l'élec- trode poreuse percolante peuvent être des agents tensio-actifs anioniques, catiohiques, non ioniques, ou même amphotères, Parmi les agents tensioactifs anioniques on peut citer les glycérides sulfatés, les esters sulfatés et par exemple les oléates d'alcoyle sulfatés comme l'oléate de butyle sulfaté, les oléfines à longues chaînes sulfatées, les sulfates d'alcools gras saturés ou non saturés et par exemple le laurylsulfate de sodium, le cétyl sulfate de sodium, l'éthyl-2 hexyl sulfate de sodium, le sulfate de sodium de l'alcool oléique, les alcanes sulfonates de métaux alcalins et notamment les alcanesulfonates de sodium, les sulfosuccinates, les alcoylarylsulfonates de métaux alcalins et notamment les alcoylnaphtalènesulfonates de sodium et alcoylbenzène sulfo- nates de sodium comme par exemple le butylnaphtalène sulfo- nate de sodium. et le xylènesulfonate de sodium Les tensio-actifs cationiques peuvent être choisis, entre autres, parmi les chlorhydrates d'amines grasses ou encore parmi les chlorures d'ammonium quaternaires d'amines à longues chaînes comme par exemple le chlorure de lauryltriméthylammonium ou le chlorure de laurylpyridinium. Parmi les tensio-actifs non ioniques on peut citer par exemple les produits d'addition de l'oxyde d'éthylène sur des alcools ou des phénols et notamment les éthers polyoxyéthyléniques des alcools gras supérieurs et les éthers polyoxyéthyléniques des alcoylphénols, ou encore les esters d'acides gras des polyoxyalcoylèneglycols et en parti- culier les esters d'acides gras des polyoxyéthylèneglycols. A titre d'agents tensio-actifs amphotères on peut utiliser par exemple les acides-amines et les bétaines présentant des restes alcoyles à longue chaîne, ou encore les sulfates d'amines grasses insaturées ou hydroxylées et par exemple l'oléylamine sulfatée ou l'hydroxyoctadécylamine sulfatée. De préférence l'agent tensio-actif imprégnant la matrice fibreuse de l'électrode poreuse percolante présente un nombre représentatif de sa balance hydrophile/lipophile (en anglais "HLB number") compris entre 5 et 20 et situé plus particulièrement entre 10 et 16. La matrice poreuse fibreuse en carbone ou graphite à partir de laquelle on forme, par exemple par imprégnation au moyen d'un agent tensio-actif, la matrice poreuse fibreuse modifiée de l'électrode poreuse percolante suivant l'invention peut être formée par toute structure fibreuse en carbone ou graphite ayant une porosité suffisante pour qu'une solution puisse percoler à travers cette structure dans les conditions habituellement requises pour les électrodes poreuses perco- lantes. Ladite matrice poreuse fibreuse peut consister par exemple en une structure de fibres de carbone, notamment du type de celle décrite dans le brevet américain N 4.046.663, ou en un tissu tissé ou non tissé de carbone ou de graphite, ou encore en bourre de fibres de carbone ou de graphite. De préférence ladite matrice fibreuse de l'électrode poreuse percolante est un feutre de carbone ou de graphite. L'électrode poreuse percolante modifiée suivant l'invention peut se présenter sous la forme d'une plaque ou d'une plaquette, d'un disque, ou encore avoir une forme annulaire ou toute autre forme souhaitée. L'électrode poreuse percolante modifiée suivant l'invention trouve en particulier une application comme -5 électrode poreuse percolante pour la réalisation de réactions électrochimiques, et plus particulièrement pour effectuer des réactions électrochimiques en phase aqueuse, en faisant appel au processus dans lequel une solution renfermant la ou les espèces susceptibles de réagir par voie électrochimique, est amenée à percoler à travers l'électrode poreuse, ladite solution étant traversée par un courant électrique résultant de l'établissement d'une différence de potentiel entre ladite électrode poreuse percolante et une contreélectrode, qui peut être également une électrode poreuse percolante, en contact avec la solution. Le processus précité faisant appel à l'électrode poreuse percolante suivant l'invention peut être utilisé en particulier pour la récupération par électrodéposition des métaux, notamment cuivre, plomb, argent, or, mercure, cadmium, nickel, contenus en concentrations variables sous la forme d'ions dans diverses solutions, par exemple en faibles concen- trations dans des effluents industriels ou en concentrations plus élevées dans des solutions de traitements hydrométallur- giques. On peut également employer le processus susmentionné pour la destruction de certains polluants organiques ou de certains anions comme les ions cyanures contenus dans les eaux résiduaires de certains traitements, ou même pour effec- tuer des synthèses de produits organiques comportant une ou plusieurs réactions électrochimiques. Les cellules ou-réacteurs électrochimiques utilisa- bles pour effectuer de telles réactions électrochimiques suivant l'invention sont du type des cellules ou réacteurs électrochimiques à électrodes poreuses percolantes fixes connus dans l'art, pour lesquels toutefois l'électrodeporeuse percolante est une électrode poreuse percolante modifiée suivant l'invention. De telles cellule7s ou réacteurs électro- chimiques comprennent généralement ume enceinte munie d'une entrée et d'une sortie pour la solution à traiter, une électrode poreuse percolante fixe disposée dans ladite 2472037.a enceinte au voisinage de l'entrée de telle sorte que le liquide amené à l'entrée de l'enceinte pénètre dans cette dernière uniquement par percolation à travers ladite élec- trode, une contre-électrode placée dans l'enceinte entre l'électrode poreuse percolante et la sortie de ladite enceinte, des moyens pour établir une différence de potentiel entre lesdites électrodes et des moyens pour faire circuler la solution à traiter depuis l'entrée à la sortie de l'enceinte. Dans ces cellules ou réacteurs électrochimiques l'électrode poreuse percolante et la contre-électrode, qui peut être également une électrode poreuse percolante,peuvent être disposées de telle sorte que les lignes de courant dans la solution entre les électrodes soient parallèles à la direction d'écoulement de ladite solution ou encore que les- dites lignes de courant soient sensiblement orthogonales à la direction d'écoulement de la solution. Par exemple on peut utiliser desoellules ou réacteurs électrochimiques analogues à ceux représentés schématiquement dans le brevet américain N04.046.663, ou dans l'article de G.A. CARLSON et E.E. ESTEP intitulé: "Porous Cathode Cell for Metals Removalfrom Aqueous Solutions" et publié dans Electrochemical Contribu- tions to Environmental Protection, 1972, pages 159 à 167, ou encore dans l'article de G.A. CARLSON, E.E. ESTEP, et D. JACQUEAU intitulé: "Porous Cathode Cell for Sodium Hydroxide Purification" et publié dans la revue Chemie-Ingénieur-Te&bnik, 1973,45(4), pages 217 à 219. Dans le cas du traitement de solutions renfermant des espèces qui par réaction électrochimique se transforment en espèces solides, cas des ions métalliques réduit en métal, se déposant à la surface de l'électrode poreuse percolante et éventuellement également au sein de cette dernière, l'effi- cacitâ de l'électrode poreuse percolante diminue par suite d'un colmatage. Dans ce cas on peut envisager de régénérer l'électrode poreuse percolante colmatée, c'est-à-dire de la débarrasser du dépôt solide qu'elle renferme et de récupérer ledit dépôt. Une telle régénération peut être effectuée par voie mécanique avec récupération du dépôt sous forme d'un solide, ou par voie chimique ou électrochimique avec remise en solution du dépôt solide et récupération sous une forme ionique 2472037 - en solution concentrée.. La régénération par voie mécanique est à envisager lorsque le dépôt solide, notamment dépôt métallique, est préférentiellement à la surface de l'élec- trode poreuse percolante, ladite régénération pouvant être réalisée par exemple par décrochage du produit déposé, notam- ment métal, par gravité en arrêtant l'alimentation en liquide de la cellule ou du réacteur électrochimique ou encore par raclage de la surface de l'électrode poreuse percolante en continu ou en discontinu, Pour effectuer une régénération chimique de l'électrode poreuse percolante colmatée on met en contact ladite électrode avec un volume minimal d'un réactif approprié pour dissoudre le solide déposé dans l'élec- trode et obtenir une solution concentrée du produit dissous dans ledit réactif Par exemple dans le cas d'un dépôt de cuiv@re au sein de l'électrode poreuse percolante, on peut régénérer ladite électrode colmatée par le cuivre en inmer- geant cette électrode dans un volume minimal d'une solution aqueuse d'acide nitrique et on récupère le cuivre sous la -forme d'une solution aqueuse de nitrate de cuivre très concentrée comparativement à l'effluent traité dans la cellule ou le réacteur électrochimique. Dans le cas d'une régénération électrochimique de l'électrode poreuse percolante colmatée par le dépôt solide, on réalise une remise en solution dudit dépôt par voie électrochimique en permutant les rôles joués par l'électrode poreuse percolante et la contre-électrode. Dans le cas d'un dépôt métallique cette remise en solution correspond à une oxydation électrochimique du métal déposé et pour ce faire on fait jouer à l'électrode poreuse percolante colmatée par le dépôt le rôle d'anode et à la contre-électrode le rôle de cathode. Lorsque l'on envisage une régénération électrochimique de l'électrode poreuse percolante colmatée, on peut en particulier effectuer la réaction électrochimique produisant le solide se déposant sur et/ou dans l'électrode poreuse percolante dans une cellule ou un réacteur électro- chimique constitué d'une enceinte comportant une entrée dans sa partie médiane et une première et une deuxième sorties de part et d'autre de cette entrée, une première électrode poreuse percolante fixe montée dans l'enceinte entre l'entrée et l'une des sorties et une deuxième électrode poreuse 2472037! i percolante fixe entre ladite entrée et l'autre sortie, lesdites électrodes poreuses percolantes étant disposées dans l'en- ceinte de telle sorte que la solution à traiter, circulant dans l'enceinte de l'entrée vers chacune des sorties, percole à travers chacune desdites électrodes, des moyens pour établir une différence de potentiel entre les électrodes, l'une des électrodes jouant le rôle d'anode et l'autre de cathode, et des moyens pour amener la solution à traiter et pour la faire circuler de l'entrée vers les sorties de l'enceinte. Une telle cellule est similaire à celle représentée schématiquement dans l'article de D.N. BENNION et J. NEWMON intitulé: "Electrochemical Removal of Copper Ions from Very Dilute Solutions" et publié dans Journal of Applied Electrochemistry 2 (1972), pages 113 à 122, avec toutefois utilisation d'élec- trodes poreuses percolantes modifiées suivant l'invention. Par exemple dans le cas d'un traitement d'une solutiondiluée d'ions métalliques, le métal se dépose au sein de l'électrode poreuse percolante jouant le rôle de cathode, et pour régé- nérer la cathode chargée du métal déposé on permute le rôle joué par les électrodes en inversant leur polarité. Dans le cas du traitement de solutions renfermant des ions de métaux différents ayant des potentiels d'électro- déposition suffisamment éloignés les uns des autres, on peut réaliser une récupération sélective desdits métaux en utili- sant un montage en cascade de cellules ou réacteurs électro- chimiques équipés d'électrodes poreuses percolantes suivant l'invention, chacune desdites cellules travaillant dans des conditions appropriées pour obtenir le dépôt d'un seul métal à la cathode, l'ordre de dépôt des métaux correspondant à celui de leurs potentiels d'électrodéposition rangés par valeurs croissantes. Les conditions opératoires pour la mise en oeuvre de réactions électrochimiques, notamment électrodéposition de métaux à partir de solutions aqueuses renfermant en faibles concentrations, par exemple de 1 à 1000 p.p.m., ou en concen- trations plus élevées des ions métalliques et en particulier des ions de métaux lourds, ou destruction de polluants orga- niques ou d'ions cyanures contenus dans des eaux résiduaires, 2472037i ou encore synthèses électroorganiques, en faisant appel à des cellules ou des réacteurs électrochimiques équipés d'élec- trodes poreuses percolantes modifiées suivant l'invention, par exemple potentiel à imposer à l'électrode poreuse percolante ou différence de potentiel à établir entre les électrodes de la cellule ou du réacteur électrochimique utilisé, vitesse d'écoulement de la solution à traiter à travers l'électrode poreuse percolante, peuvent être définies dans chaque cas par l'homme de l'art sur la base des caractéristiques des solutions à traiter, des données électrochimiques connues dans la litté- rature ou déterminées expérimentalement concernant la réaction électrochimique à effectuer, et des caractéristiques de la cellule ou du réacteur électrochimique employé et de l'élec- trode poreuse percolante présente dans ladite cellule ou ledit réacteur. Ainsi le potentiel à imposer à l'électrode poreuse percolante ou à établir entre les électrodes du réacteur ou de la cellule électrochimique peut se déduire de la courbe inten- sité/potentiel déterminée expérimentalement pour la réaction à laquelle on s'intéresse effectuée dans le réacteur choisi, ou un réacteur de même géométrie, sur la solution à traiter. Le potentiel à imposer à l'électrode poreuse percolante correspond généralement à une valeur du potentiel choisie sur le palier du courant de diffusion limite, et le potentiel à établir entre les électrodes de la cellule ou du réacteur électrochimique est en relation avec cette valeur en tenant compte également de la chute ohmique dans la solution entre les électrodes. La vitesse de passage de la solution à traiter dans la cellule ou le réacteur électrochimique est choisie pour obtenir un rendement satisfaisant pour la réaction élec- trochimique que l'on effectue tout en évitant les phénomènes indésirables, par exemple le colmatage de l'électrode poreuse percolante dans le cas o la réaction électrochimique conduit à un dépôt solide au sein ou/et sur l'électrode poreuse perco- lante. Ces conditions opératoires correspondent sensiblement à celles utilisées pour réaliser la réaction électrochimique dans la cellule ou le réacteur électrochimique correspondant à celui utilisé suivant l'invention mais équipé d'une élec- trode poreuse percolante non modifiée. L'invention est illustrée par les exemples suivants donnés à titre non limitatif EXEMPLE 1: On imprégnait un disque d'un feutre de carbone commercial ayant 4 millimètres d'épaisseur au moyen d'un agent tensio-actif à base d'alcoylsulfates connu dans le commerce sous le nom de TEEPOL et présentant une valeur de HLB comprise entre 13 et 15. Le feutre de carbone était formé de fibres d'un diamètre d'environ 10 et présentait les caractéristiques suivantes: - Teneur en carbone: 94 à 97% en poids - Taux de cendres: 0,1 à 0,3% en poids - Teneur en matières volatiles: 1,5 à 4 % en poids - Soufre: 0,3 à 0,5% en poids - Résistance à l'oxydation: 4 à 12 % (perte de poids après 48 heures à 350 C dans l'air) - Surface spécifique: 0,5 à lm2/g - Densité apparente à l'état mouillé par rapport à l'eau: 0,401 L'imprégnation était réalisée en immergeant le disque de feutre dans une solution aqueuse à 0,1 % de l'agent tensio-actif, puis en le rinçant rapidement à l'eau distillée et en le laissant égoutter. Le disque imprégné de l'agent tensio-actif présen- tait une densité apparente à l'état mouillé par rapport à l'eau ( 6M) égale à 1,03. Le rapport de la densité apparente 6 M du feutre imprégné à l'état mouillé à la densité appa- rente dO du feutre non imprégné à l'état mouillé était égal à 2,56. Dans une cellule d'électrolyse pourvue d'une élec- trode poreuse percolante comportant la matrice poreuse fibreuse modifiée par imprégnation comme indiqué plus haut, c'est-à-dire le disque de feutre imprégné de l'agent tensio- actif, on traitait une solution aqueuse renfermant 500p.p.m. d'ions cuivriques et 0,5 mole de sulfate de potassium pour en récupérer le cuivre par électrodépostion. La cellule électrolytique utilisée consistait en une enceinte cylindrique verticale fermée à chacune de ses extré- mités et munie à son extrémité inférieure d'une entrée pour la solution à traiter et à sa partie supérieure d'une sortie pour la solution épurée. L'électrode poreuse percolante formée par le disque de feutre imprégné de l'agent tensio- actif porté par un support en matière plastique renfermant un anneau de platine pour l'amenée de courant, ledit anneau étant en contact avec le disque, était disposée à l'inté- rieur de l'enceinte cylindrique au voisinage de son extré- mité inférieure de manière à séparer ladite enceinte en un compartiment inférieur du côté de l'entrée de l'enceinte et en un compartiment supérieur du côté de la sortie de l'enceinte, L'électrode poreuse percolante jouait le rôle de cathode. Une électrode en platine était disposée dans le compartiment supérieur de la cellule et un pont salin de nitrate de potassium reJiait ladite cellule à une électrode de référence au calomel. Chacune des électrodes était reliée-à un poten- tiostat permettant d'imposer une tension électrique continue de valeur connue à la cathode et à l'anode. Un millivoltmêtre permettait de mesurer la différence de potentiel entre la cathode et l'électrode de référence et un milliampèremètre était monté en série avec l'anode sur le circuit reliant cette anode au potentiostat. L'entrée de la cellule électrolytique était reliée, à travers une pompe péristaltique, à un réser- voir contenant la solution à traiter, On imposait à la cathode un potentiel d'électrolyse (réaction de réduction électrochimique des ions cuivriques en métal) égal à -300 millivolts (par rapport à l'électrode de référence), cette valeur étant déterminée sur la courbe intensité/potentiel établie expérimentalement pour la solu- tion considérée et représentant le potentiel moyen de l'in- tervalle de potentiel correspondant au palier de la courbe définissant le courant de diffusion limite. La solution cuivrique était injectée dans la cellule d'électrolyse par la pompe péristaltique de telle sorte qu'elle percolait à travers l'électrode poreuse percolante et circulait dans ladite cellule avec une vitesse constante égale à 5,5 x 10-5 mètre/ seconde. On déterminait en fonction du temps le rendement instantané R d'élimination du cuivre de la solution, ledit rendement étant défini par l'expression R(%)CO-bCL x 100 dans laquelle Co et CL désignent respectivement les concentrations en ions métalliques dans la solution à l'entrée et à la sortie de la cellule d'électrolyse. Les résultats obtenus sont consignés dans le tableau I ci-après. TABLEAU I Le rendement d'élimination est élevé pendant les deux premières heures (de l'ordre de 95 %), puis il décroît quasi-linéairement pour se stabiliser au bout de la vingtième vers une valeur d'environ 50-51 %. En traitant une solution cuivriqixe ayant la composi- tion précitée (500 p.p.m. dions cuivriques et 0,5 M en K S04) dans des conditions analogues mais en util-isant une électrode poreuse percolante ayant une matrice poreuse -fibreuse constituée par le feutre non imprégné par l'agent tensio-actif, le rendement d'élimination initial avait une valeur égale à 30 %, c'est-à-dire très inférieure aux valeurs obtenues suivant l'invention même après une durée importante du traitement. EXEM4PLE 2 on répétait l'exemple 1 faisant appel à l'électrode poreuse percolante modifiée suivant l'invention, en modifiant toutefois le débit de la pompe péristaltique pour obtenir une vitesse de circulation de la solution cuivrique dans la cellule d'électrolyse égale à 1,98-x 10-4 mètre/seconde. On donne dans le tableau II suivant le rendement d'élimination en fonction du temps. (% 97,5 95 81 68 57 54 51 50,5 2472037, TABLEAU II (heures) 0,5 1,5 2,5 4 7 8,5 12 15 R 97,5 91 88,5 82 56,5 50 45 45 (% Le rendement d'élimination est élevé au début de l'opération, puis il décroît à peu près linéairement pour se stabiliser à partir de la douzième heure à une valeur d'en- viron 45 %. En répétant cet essai dans des conditions analogues mais en utilisant une électrode poreuse percolante ayant une matrice poreuse fibreuse constituée par le feutre non impré- gné par l'agent tensio-actif, le rendement d'élimination initial avait une valeur égale à 33 %, c'est-à-dire nota- blement inférieure aux valeurs obtenues suivant l'invention même après une durée importante du traitement. EXEMPLE 3 t On traitait une solution aqueuse 0,5 M de sulfate de potassium renfermant 1000 p.p.m. d'ions argent pour en récu- pérer l'argent par électrodéposition. Pour ce faire on utilisait une cellule d'électrolyse à électrode poreuse percolante analogue à la cellule décrite dans l'exemple 1. Dans cette cellule, entre autres, la matrioe poreuse fibreuse de l'électrode poreuse percolante était -30 constituée par un disque d'épaisseur 4 millimètres du feutre défini dans l'exemple 1 et traité de la même manière par la solution aqueuse de l'agent tensio-actif. Le disque de feutre imprégné de l'agent tensio-actif présentait une densité apparente à l'état mouillé par rapport à l'eau (CYM) égale à 1,02. Le rapport de la densité apparente 8M du feutre imprégné à l'état mouillé à la densité apparente So du feutre non imprégné à l'état mouillé était égal à 2,54. On imposait à la cathode un potentiel d'électrolyse (réaction de réduction électrochimique des ions argent en métal) égal à -100 millivolts (par rapport à l'électrode de référence). La solution à traiter était injectée dans la 2472O37. cellule d'électrolyse à l'aide de la pompe péristaltique de telle sorte que ladite solution percolait à travers l'élec- trode poreuse percolante et circulait dans ladite cellule avec une vitesse constante égale à 1,98 x 10-4 mètre/seconde. Au bout de 4 heures le rendement d'élimination avait la valeur 88,4 % et il était encore égal à 86,6 % après une durée de 14 heures. EXEMPLE 4: On traitait une solution aqueuse 0,5M de nitrate de potassium renfermant 1000 p.p.m. d'ions plomb (Pb++) pour en récupérer le plomb par électrodéposition. Pour ce faire on opérait dans une cellule d'élec- trolyse à électrode poreuse percolante identique à celle employée pour la mise en oeuvre de l'exemple 3. On imposait à la cathode un potentiel d'électrolyse (réaction de réduction des ions plomb en métal) égal à -700 millivolts (par rapport à l'électrode de référence), et réglait le débit de la pompe péristaltique pour que la vitesse de circulation de la solution à traiter dans la cellule d'électrolyse fat égale à 1,98 x 10 ô mètre/seconde. Après 1,5 heure de traitement le rendement d'élimi- nation du plomb était encore égal à 68,4 % EXEMPLE 5 On traitait une solution aqueuse renfermant 2,5p.p.m.- de cadmium et 5 p.p.m. de nickel sous forme ionique pour en récupérer lesdits métaux par électrodéposition. Cette solution aqueuse constituait le surnageant d'un effluent aqueux industriel soumis à une décantation, ledit effluent ayant un pH compris entre 8,5 et 9. On opérait dans une cellule d'électrolyse à électrode poreuse percolante identique à celle employée pour la mise en oeuvre de l'exemple 3, On imposait entre anode et cathode une différence de potentiel égale à -2,3 volts et réglait le débit de la pompe péristaltique pour que la vitesse de circulation de la solu- tion à traiter dans la cellule d'électrolyse fût égale à 1,84 x 10-4 mètre/seconde. L'effluent traité sortant de la cellule renfermait 0,05 p.p.m. de cadmium et 0,70 p.p.m. de nickel. - 2472037., Les rendements d'élimination égaux à 98 % dans le cas du cadmimum et à 86 % dans le cas du nickel au début de l'opération, conservaient encore ces valeurs au bout de 24 heures de traitement, EXEMPLE 6: Des disques d'un feutre de carbone commercial ayant les mêmes caractéristiques que le feutre défini dans l'exemple 1 mais possèdant une épaisseur de 10 millimètres, étaient imprégnés au moyen de l'agent tensioactif de l'exemple 1 utilisé en solution aqueuse de concentration variable. L'imprégnation était réalisée en immergeant les disques de feutre dans la solution aqueuse appropriée de l'agent tensio-actif, puis en les rinçant rapidement à l'eau distillée et en les laissant égoutter. - La densité apparente &M de chaque disque imprégné à l'état mouillé et le rapport de ladite densité à la densité apparente 60 du disque non imprégné à l'état mouillé est donnée dans le tableau III ci-après en regard de la concen- tration en agent tensio-actif de la solution aqueuse d'im- prégnation. TABLEAU III M) C = concentration pondérale de l'agent tensio-actif dans la solution aqueuse d'imprégnation, Dans une cellule d'électrolyse pourvue d'une élec- trode poreuse percolante du type de la cellule décrite dans l'exemple 1 et pour laquelle la matrice poreuse fibreuse de N0 de cx) M 6M l'essai ( %) I 0,01 0,78 1,95 *II 0,05 0,838 2,09 III 0,06 0,906 2,26 IV 0,08 0,99 2,47 V 0,1 1,03 2,56 _ _ _ _ _ _ _ _ _ _ _ _ _ _ _ _ _ _ _ _ _ _ _ _ _ _ _ _ _ _ _ _ _ _ _ _ _ j l'électrode poreuse percolante était formée par l'un des disques de feutre imprégnés de tensio-actif décrits ci- dessus, on traitait une solution aqueuse renfermant 1000p.p, m. d'ions cuivriques et 0,5 mole de sulfate de potassium pour en récupérer le cuivre par électrodéposition. On imposait à la cathode un potentiel d'électro- lyse (réaction de réduction des ions cuivriques en métal) égal à -300 millivolts (par rapport à l'électrode de réfé- rence), et réglait le débit de la pompe péristaltique pour que la vitesse de circulation de la solution à traiter dans la cellule d'électrolyse fût égale à 1,98 x 10-4 mètre/seconde. On donne dans le tableau IV le rendement d'élimi- nation initial RM pour chaque matrice poreuse fibreuse imprégnée utilisée pour constituer l'électrode poreuse percolante. TABLEAU IV ) Rm = valeur de R au début de l'opération En opérant dans les mêmes conditions mais avec une électrode poreuse percolante comportant une matrice formée par le feutre de carbone non imprégné par l'agent tensio- actif, le rendement initial d'élimination était seulement égal à 33 % EXEMPLE 7 On imprégnait un disque d'un feutre de graphite commercial ayant 3,5 millimètres d'épaisseur au moyen d'une solution aqueuse à 0,1 % en poids de l'agent tensio-actif Matrice imprégnée) N' de l'essai SM/ o (%) I 1,95 92 Il 2,09 95 III 2,26 96,5 IV 2,47 97,5 V 2,56 97,5 2472037, utilisé dans l'exemple 1 en réalisant cette imprégnation comme indiqué dans ledit exemple 1. Le feutre de graphite était formé de fibres d'un diamètre d'environ 9/ et présentait les caractéristiques suivantes: - Teneur en carbone >99 % Taux de cendres: ( SM) égale à 1,03. Le rapport 6M: Jo était égal à 2,50. Dans une cellule d'électrolyse pourvue d'une élec- trode poreuse percolante du type de la cellule décrite dans l'exemple 1 et pour laquelle la matrice poreuse fibreuse de l'électrode poreuse percolante était formée par le disque de feutre de graphite imprégné de l'agent tensio-actif, on traitait une solution aqueuse renfermant 1000 p. p.m. d'ions cuivriques et 0,5 mole de sulfate de potassium pour en récu- pérer'le cuivre par électrodéposition. On imposait à la cathode un potentiel d'électrolyse égal à -300 millivolts (par rapport à l'électrode deréférence), et réglait le débit de la pompe péristaltique pour que la vitesse de circulation de la solution à traiter dans la cellule d'électrolyse fût égale à 1,98 x 10-4 mètre/seconde. Le rendement d'élimination initial RM était égal à 99,3 %. En outre on constatait qu'en régime stationnaire, le rendement d'élimination du cuivre, lorsque la matrice de l'électrode poreuse percolante est un feutre de graphite imprégné, était plus élevé que celui obtenu,toutes les autres conditions étant égales par ailleurs, en utilisant une élec- trode poreuse percolante ayant une matrice constituée par un feutre de carbone imprégné du tensio-actif. Toutefois le colmatage de l'électrode poreuse percolante à matrice de feutre de graphite imprégné de tensioactif était plus rapide comparé à celui de l'électrode poreuse percolante à matrice de feutre de carbone imprégné de tensio-actif. EXEMPLE 8: On traitait un effluent aqueux issu du dosage de la demande chimique en oxygène (D.C.O.) de l'eau, ledit effluent renfermant en poids 1700 pp.m, d'ions Hg++ et 850 p.p.m. d'ions Ag+ pour en récupérer l'argent et le mercure par électrodéposition. Le dosage de la demande chimique en oxygène de l'eau (dosage des matières oxydables contenues dans l'eau) consiste, dans son principe, à oxyder par un excès de dichromate de potassium, en milieu acide et à l'ébullition, lesdites matières oxydables en présence de sulfate d'argent (cata- lyseur d'oxydation) et de sulfate de mercure (agent complexant des chlorures), puis à déterminer l'excès de dichromate de potassium à l'aide d'une solution titrée de sulfate de fer divalent et d'ammonium. Pour traiter l'effluent D.C.O précité on utilisait une cellule électrolytique consistant en une enceinte cylin- drique verticale fermée à chacune de ses extrémités, ladite enceinte possédant à son extrémité inférieure une entrée pour l'effluent à traiter et sur sa surface latérale deux sorties pour l'effluent traité, Une cathode cylindrique ayant la forme d'une paroi poreuse cylindrique séparait l'enceinte cylindrique en une zone centrale, dans laquelle débouchait l'entrée de l'enceinte et une zone latérale communiquant avec les sorties pratiquées dans la surface latérale de l'enceinte, La séparation de l'enceinte en deux zones par la cathode est telle que le liquide arrivant dans la zone centrale par l'entrée de l'enceinte percole à travers la cathode poreuse pour passer dans la zone latérale et de là sortir de la cellule. Une anode est disposée dans la zone centrale à l'intérieur de la cathode et concentriquement à cette dernière. La cathode et l'anode sont formées chacune d'une matrice en feutre de carbone modifiée montée sur un support comportant des amenées de courant au feutre. La matrice modifiée consiste en un feutre de carbone, ayant les caractéristiques du feutre de carbone de l'exemple 1, impré- gné de l'agent tensio-actif de l'exemple 1, la technique d'imprégnation étant analogue à celle définie dans ledit -2472037 i exemple. La matrice en feutre de carbone imprégné de l'agent tensio-actif présentait une densité apparente à l'état mouillé par rapport à l'eau ( &M) égale à 1,03 et un rapport de ladite densité à la densité apparente à l'état mouillé par rapport à l'eau du feutre non imprégné ( &O) égal à 2,56, On établissait une différence de potentiel de -2,4 volts entre les électrodes et réglait le débit d'effluent D.C.O. à l'entrée de la cellule pour que la vitesse de circulation dudit effluent dans la cellule ft égale à 1,31 x 10-5 mètre/seconde. Le rendement d'élimination initial de l'argent. s'élevait à 99 % et celui du mercure à 98 %. EXEMPLE 9 En utilisant une cellule électrolytique identique à celle décrite dans l'exemple 3, on électrolysait une solu- tion renfermant 1000 p.p.m d'ions cuivriques et 0,5 mole de sulfate de potassium jusqu'à obtenir au sein de la cathode un dépôt de cuivre ayant une masse d'environ 8 grammes, puis on arrêtait l'amenée de la solution cuivrique, On inversait ensuite la polarité des électrodes et établissait une différence de potentiel entre anode et cathode égale à 500 millivolts, et l'on faisait circuler alors dans la cellule, en sens inverse du sens de circulation de la solution initiale et avec une vitesse égale à 2,8 x 10-5 mètre/seconde, une solution aqueuse 0,5 M de sulfate de potassium amenée à pH 1 par addition d'acide sulfurique. On réalisait ainsi une oxydation du dépôt de cuivre en ions cuivriques passant dans la solution circulant dans la cellule, et par là même une régénération électrochimique de l'électrode renfermant le dépôt de cuivre. Après une durée de régéné- ration égale à 30 minutes, une partie du cuivre déposé sur l'électrode avait été dissous et la solution sortant de la cellule présentait une concentration en ions cuivriques égale à 7000 p.p.m. EXEMPLE 10 On réalisait la synthèse du paraaminophénol par élec- troréduction du paranitrophénol, en opérant dans une cellule électrochimique à électrode poreuse percolante suivant l'invention. 2472037i La cellule utilisée consistait en une enceinte cylindrique verticale fermée à chacune de ses extrémités et pourvue d'une entrée à son extrémité inférieure et d'une sortie à son extrémité supérieure. Une cathode poreuse percolante, formée d'une matrice poreuse fibreuse modifiée reposant sur un anneau de platine constituant l'amenée de courant, était disposée au voisinage de la partie inférieure de l'enceinte et divisait ladite enceinte en une zone infé- rieure communiquant avec l'entrée de l'enceinte et une zone supérieure communiquant avec la sortie de ladite enceinte, de telle sorte que le milieu réactionnel amené en écoulement forcé par l'entrée de l'enceinte dans la zone inférieure de cette dernière percolait à travers la cathode pour passer dans la zone supérieure et de là vers la sortie de l'enceinte. La matrice poreuse fibreuse modifiée de la cathode consistait en un disque de feutre de carbone imprégné d'un agent tensio- actif qui présentait les mêmes caractétistiques que le disque imprégné défini dans l'essai IV de l'exemple 6. Un pont salin constitué d'un capillaire rempli de gélatine saturée en KNO3 reliait la zone supérieure de l'enceinte à une électrode au calomel saturé servant d'électrode de référence et une anode consistant en un disque de platine perforé, pour permettre le passage du milieu réactionnel et la mise en place de l'élément du pont salin présent dans l'enceinte, était disposée au-dessus de la cathode suivant unè section transversale de l'enceinte. Les électrode étaient connectées à un potentiostat, et un milliampèremètre était monté en série sur le circuit de l'anode entre cette dernière et le potentiostat tandis qu'un milli- voltmètre était monté en parallèle entre l'électrode de référence et la cathode, Le milieu réactionnel était amené à l'entrée de la cellule en écoulement forcé au moyen d'une pompe péristaltique. Le milieu réactionnel utilisé consistait en une solu- tion aqueuse à 10 % en poids d'éthanol renfermant 5 x i0-3 mole de paranitrophénol et 0,3 mole d'hydrogénophtalate de potassium jouant le rôle d'électrolyte, le pH de ladite solu- tion ayant été amené à une valeur de 4,80 par addition de soude. 2472037.. On imposait à la cathode un potentiel de -820 milli- volts (par rapport à l'électrode de référence), cette valeur ayant été déterminée à partir de la courbe intensité/poten- tiel établie pour le paranitrophénol et correspondant sensi- blement au potentiel moyen de l'intervalle de potentiel pour le palier de diffusion, et on injectait le milieu réaction- nel dans l'enceinte avec un débit constant égal à 35,4 ml/ heure. Le rendement de transformation du paranitrophénol, défini par l'expression R(%)-CCt X 100 dans laquelle Co Co et CL désignent respectivement les concentrations en para- nitrophénol dans les milieux réactionnels entrant dans la cellule et sortant de ladite cellule, était égal à 97 % au début de l'opération et conservait cette valeur tout au long de l'essai. 2472037.1 REVENDICATIONS 1- Electrode poreuse percolante fibreuse du type comportant une matrice poreuse fibreuse en carbone ou graphite, caractérisée en ce que ladite matrice est une matrice modifiée qui présente, à l'état mouillé, une densité apparente par rapport à l'eau ayant une valeur comprise entre 1,6 et 3 fois la valeur de la densité apparente par rapport à l'eau de la matrice non modifiée correspon- dante à l'état mouillé. 2- Electrode suivant la revendication 1, caractérisée en ce que la matrice modifiée présente, à l'état mouillé, une densité apparente par rapport à l'eau ayant une valeur allant de 1,8 à 2,7 fois la valeur de la densité apparente par rapport à l'eau de la matrice non modifiée corres- pondante à l'état mouillé, 3- Electrode suivant la revendication 1 ou 2, caractérisée en ce que la matrice modifiée est une matrice poreuse fibreuse en carbone ou graphite imprégnée d'un agent tensio-actif 4Electrode suivant la revendication 3, caractérisée en ce que l'agent tensio-actif imprégnant la matrice modifiée présente un nombre de HLB compris entre 5 et 20 et situé plus particulièrement entre 10 et 16. - Electrode suivant l'une des revendications 1 à 4, carac- térisée en ce que la matrice poreuse fibreuse est un feutre en carbone ou graphite. 6- Application de l'électrode poreuse percolante fibreuse suivant l'une des revendications 1 à 5, à la réalisation de réactions électrochimiques, et plus particulièrement de réactions électrochimiques en phase aqueuse, en faisant appel à un processus dans lequel une solution, en particu- lier une solution aqueuse, renfermant la ou les espèces susceptibles de réagir par voie électrochimique, est amenée à percoler à travers l'électrode poreuse, ladite solution étant traversée par un courant électrique résul- tant de l'établissement d'une différence de potentiel entre ladite électrode poreuse percolante et une contre- électrode. 7- Application suivant la revendication 6, à la récupération 2472037. par électrodéposition des métaux, en particulier des métaux lourds et notamment cuivre, plomb, argent, or, mercure, cadmium et nickel, contenus sous la forme ionique dans des solutions aqueuses. 8- Application suivant la revendication 6, à la destruction de polluants organiques ou d'ions cyanures contenus dans des eaux résiduaires. 9--Application suivant la revendication 6, à la synthèse de produits organiques par un processus comportant une ou plusieurs réactions électrochimiques. - - Application suivant la revendication 7, caractérisée en ce que l'électrode poreuse percolante colmatée par le dépôt métallique est soumise à une régénération effectuée notamment par voie mécanique, par voie chimique, ou par voie électrochimique. il-Réacteurs ou cellules électrochimiques à électrode poreuse percolante, notamment cellules électrolytiques, comportant une ou plusieurs électrodes poreuses percolantes, et pour lesquels au moins l'une desdites électrodes est une électrode poreuse percolante suivant l'une des revendica- tions 1 à 5,